(57)【要約】【課題】  マスター型となる非球面光学素子と近似の球面もしくは平面基板を用いて樹脂によるレプリカ法により非球面光学素子を製作する場合において、従来より高精度な非球面光学素子を低コストで製作する方法を提供する。【解決手段】  マスター型１とネガ型基板３との間の樹脂層２の厚さに樹脂の収縮率を掛けた硬化収縮の大きさと、次にネガ型２３と球面もしくは平面基板表面５との間の樹脂層４の厚さに樹脂の収縮率を掛けた硬化収縮の大きさとが打ち消しあうようにする。この方法によれば球面もしくは平面基板表面に樹脂層を付加するレプリカ法により従来より高精度な非球面光学素子が低コストで製作することができる。【選択図】図１
2005271428.tif 000002
【特許請求の範囲】
【請求項１】
少なくとも１面が球面もしくは平面であるネガ型基板表面に樹脂層を付加してなるネガ型であって、
該樹脂層が付加されるネガ型基板の形状を次式で表される形状にしたこと
を特徴とする、非球面光学素子の製作方法。
ＦN＝−(２×ＦM−ＦR−ｓ×ＦM）／（１−ｓ）
ＦN：ネガ型基板の形状
ＦM：マスター型となる高精度に研磨加工された非球面光学素子の形状
ＦR：最終製品となる非球面光学素子の基板となる球面もしくは平面の形状
ｓ：樹脂の収縮率
【請求項２】
請求項１の方法で製作された該ネガ型を用いて、ネガ型に付加した樹脂と同一の樹脂によるレプリカ法により非球面光学素子を製作する方法。
【発明の詳細な説明】
【技術分野】
【０００１】
本発明は、各種計測装置に用いられる非球面光学素子の製作方法に関するものである。
【背景技術】
【０００２】
従来より非球面光学素子を安価に製作するには、樹脂によるレプリカ法が用いられている。この方法は、まずマスター型となる高精度に研磨加工された非球面光学素子の表面を剥離剤で処理し、ネガ型母材となる球面もしくは平面基板上に付加した樹脂によりマスター型の反転形状を転写する方法によりネガ型を製作する。その後、このネガ型を用いて再度球面もしくは平面基板上に付加した樹脂上にネガ型の反転形状を転写することによりマスター型と同じ形状の非球面光学素子を製作する。
【０００３】
同じく樹脂によるレプリカ法であるが、所望の非球面光学素子の反転形状のネガ型を直接製造し、この反転形状を球面もしくは平面基板上の樹脂に転写することにより非球面光学素子を製作する方法もある。
【０００４】
また、高精度を得るために製品の基板そのものを粗い非球面にする方法（例えば、特許文献１参照）やネガ型をマスター型の反転形状とした方法が提唱されている。（例えば、特許文献２参照）。
【特許文献１】特開昭63-157103号公報
【特許文献２】特願2003-362489
【発明の開示】
【発明が解決しようとする課題】
【０００５】
マスター型となる光学素子の非球面形状と近似の球面もしくは平面基板を用いて樹脂によるレプリカ法により非球面光学素子を製作する場合、型と基板間の形状の差が大きくなると、樹脂の硬化収縮により、製作された非球面光学素子の精度が得難くなる。このとき精度のずれの概算値は、形状の差に硬化収縮率を掛けたものになる。例えば、形状の差が３０μｍで、硬化収縮率が２％の樹脂を用いた場合、硬化収縮のみで３０×２÷１００＝０．６μｍも精度が悪化してしまう。この精度が悪化したものをネガ型として用い、もう一度レプリカ法により反転形状をとるので製品の面精度は一層悪化する。
【０００６】
これを解決するために、前記特許文献１に記されているように製品の基板そのものを粗い非球面にした場合は、いかに粗い非球面とは言え平面や球面に比較すると製造工程が複雑化することは避けられず、全ての製品に非球面基板を用いることはコストの面で得策ではない。
また、前記特許文献２に記されているようにネガ型の基板をマスター型と凹凸反転した非球面にする方法もあるが、これでもまだ、樹脂の硬化収縮による面精度の悪化は残ってしまう。
【０００７】
本発明は、このような事情に鑑みてなされたものであり、マスター型からネガ型へレプリカとネガ型から非球面光学素子へのレプリカの２回のレプリカにより、樹脂の収縮率を打ち消しあうようにネガ型の基板の形状を決定する。このネガ型の基板を用いることで、より高精度な非球面光学素子を安価に製作する方法を提供することを目的とする。
【課題を解決するための手段】
【０００８】
上記課題を解決するために、本発明方法では、ネガ型基板に数式１で表される形状を持たせる。
[数式１]  ＦN＝−(２×ＦM−ＦR−ｓ×ＦM）／（１−ｓ）
ＦN：ネガ型基板の形状
ＦM：マスター型となる高精度に研磨加工された非球面光学素子の形状
ＦR：最終製品となる非球面光学素子の基板となる球面もしくは平面の形状
ｓ：樹脂の収縮率
数式１にて表される形状の基板を用いて樹脂によるレプリカ法でネガ型を製作する。マスター型とネガ型基板との間の樹脂厚さに樹脂の収縮率を掛けた硬化収縮の大きさと、次にネガ型より樹脂によるレプリカ法により最終製品となる非球面光学素子基板との間の樹脂厚さに樹脂の収縮率を掛けた硬化収縮の大きさとを打ち消しあわせることで面精度の悪化を防ぐことが可能になる。
【発明の効果】
【０００９】
上述のように、本発明により製作されるネガ型の基板は計算により求められる非球面形状であって加工コストはやや高くなるが、一度レプリカ法によりネガ型を製作すれば何度も繰り返し利用できるため、製品の基板そのものを非球面にした従来法に比べて格段に安く非球面光学素子を製作することができる。即ち、本発明になる製作方法は、より高精度な非球面光学素子を低コストで量産することができるという優れた効果を有する。
【発明を実施するための最良の形態】
【００１０】
以下、本発明の実施の形態を図１及び図２に従って説明する。
図１はマスター型１からネガ型２３を製作する過程を示したもので、先ず、マスター型１となる高精度に研磨加工された非球面光学素子表面を剥離剤で処理しておく。次に、図１Ａのように数式１の形状に製作したネガ型基板３とマスター型１との間に樹脂層２を挟み、熱や光などの樹脂硬化手段６により樹脂層２を硬化させる。樹脂層２と非球面基板３とは接合されてネガ型２３となる。樹脂層２が硬化した後に、図１Ｂのようにマスター型１からネガ型２３を分離する。このとき樹脂層２の表面はマスター型１の反転形状から樹脂の硬化収縮により変形して転写される。
【００１１】
図２は、上記により製作されたネガ型２３を用いて製品となる非球面光学素子４５を製作する過程を示したものである。このネガ型２３の表面を前記マスター型１の場合と同じように剥離剤で処理した後、図２Ａのように球面もしくは平面基板５とこのネガ型２３との間に樹脂層４を挟み、樹脂硬化手段６により樹脂層４を硬化させる。このとき硬化することにより接合された樹脂層４と球面もしくは平面基板５とが合わさったものが本発明により製作される非球面光学素子４５となる。樹脂層４が硬化した後に、図２Ｂのようにネガ型２３から非球面光学素子４５を分離する。このとき樹脂層４はネガ型２３の反転形状から樹脂の硬化収縮により変形して転写される。このときの変形と、ネガ型２３を製作するときの変形が数式１の形状の場合に打ち消しあうことが出来る。
このようにして、球面もしくは平面基板５の表面に樹脂層４を付加することにより非球面光学素子４５を製作する。
【実施例１】
【００１２】
一方の面が回転対称非球面であるガラスレンズの製作方法について説明する。
まず、マスター型となる高精度に研磨加工された非球面レンズを用意する。このレンズの非球面側の面にＵＶ硬化樹脂との剥離性をもつ物質をディップ法や蒸着法などにより積層する。この時表面を保護するために剥離層とマスターとの間に保護層を設けてもよい。
【００１３】
次に、マスター型と球面ガラス基板および樹脂の硬化収縮率から数式１を用いて非球面ネガ型基板全面での形状を計算する。このとき、ＮＣ(数値制御,Numerical Control)加工機の能力により、計算のために基板全面を分割する大きさは決められる。この計算された形状となるように、ＮＣ旋盤により非球面ネガ基板を製作する。この時非球面ネガ型基板の表面は、必ずしも鏡面に仕上がっている必要はない。また、この形状の計算は、先に計算を行っておく必要はなく、ＮＣ加工中に逐次計算を行うこともできる。
【００１４】
非球面ネガ型基板表面にＵＶ硬化樹脂を滴下し、マスター型で挟み込み、ＵＶ光を照射して樹脂を硬化させ、その後、マスター型と非球面ネガ型基板を分離する。非球面ネガ型基板表面はＵＶ硬化樹脂により、マスター型の表面が樹脂の硬化収縮による変形量分だけ変形して反転転写される。このとき面粗さもネガ型表面の樹脂に転写される。この非球面ネガ型基板と樹脂層とが接合されたもの全体をネガ型として使用するので、その表面にマスター型と同様に剥離層を設ける。
【００１５】
別途、一般的な研磨法により非球面と近似の球面にしてあるガラス基板を製作しておき、ネガ型表面に滴下したＵＶ硬化樹脂をこの球面ガラス基板で挟み込み、ＵＶ光を照射し樹脂を硬化させる。その後、樹脂層が接合された球面ガラス基板からネガ型を分離すれば、ネガ型より樹脂の硬化収縮による変形量分だけ変形して反転転写され、変計量が打ち消しあうことによりマスター型と同形の非球面レンズが得られる。
両面が非球面の場合は、同様の工程を両面に対して行うことで対応することができる。
【実施例２】
【００１６】
次に、軸外楕円面鏡の製作方法について説明する。
マスター型となる高精度に研磨加工された軸外楕円面鏡を用意し、マスター型の表面に金を蒸着し剥離層とする。次に、ＮＣ研削機によりによりマスター型と球面ガラス基板および樹脂の硬化収縮率を用いて数式１より計算された形状の非球面ネガ型基板を製作する。
【００１７】
軸外楕円面基板表面に熱硬化樹脂を滴下し、マスター型の軸外楕円面で挟み込み加熱し、樹脂を硬化させる。その後、マスター型と軸外楕円面基板を分離する。軸外楕円面基板表面は熱硬化樹脂により、マスター型の表面が樹脂の硬化収縮による変形量分だけ変形して反転転写される。このとき面粗さもネガ型表面の樹脂に転写される。この非球面ネガ基板と樹脂層とが接合したもの全体をネガ型として使用するため、その表面に金を蒸着し剥離層を設けておく。続いて、軸外楕円面鏡の基板となる金属材料を機械加工により軸外楕円面と近似の球面形状にしておく。
【００１８】
ネガ型表面に熱硬化樹脂を滴下し、上記球面金属基板で挟み込み加熱し、樹脂を硬化させる。その後、ネガ型と球面金属基板を分離する。分離後の球面金属基板表面の熱硬化樹脂上にアルミや金を蒸着することにより、軸外楕円面鏡を製作する。
【産業上の利用可能性】
【００１９】
本発明の非球面光学素子の製作方法は、上述の実施例にのみ限定されるものではなく、本発明の要旨を逸脱しない範囲内において種々変更を加えることにより広範囲の利用可能性がある。
【図面の簡単な説明】
【００２０】
【図１】本発明において非球面マスター型からネガ型を製作する過程を示す断面図
【図２】本発明においてネガ型から製品となる非球面光学素子を製作する過程を示す断面図
【符号の説明】
【００２１】
１  マスター型
２  樹脂層
３  ネガ型基板
４  樹脂層
５  球面もしくは平面基板
６  樹脂硬化手段
２３  ネガ型
４５  非球面光学素子
【図１】
2005271428.tif 000003
【図２】
2005271428.tif 000004